СТАЛЬ C ЦИНКОВЫМ ПОКРЫТИЕМ ДЛЯ УПРОЧНЕНИЯ ПОД ПРЕССОМ, ПРИМЕНЕНИЯ И СПОСОБ ИЗГОТОВЛЕНИЯ

1. Способ производства стали, включающий этапы, согласно которым:
сталь подвергают цинкованию с последующим отжигом с получением покрытия на стали; и
оцинкованную отожженную сталь подвергают термообработке с предварительным легированием, проведенной перед горячей штамповкой при температуре между примерно 850°F (454°С) и примерно 950°F (510°С).
2. Способ по п. 1, в котором покрытие содержит цинк, железо и алюминий.
2
3. Способ по п. 1, в котором вес покрытия находится в диапазоне от примерно 40 до примерно 90 г/м.
4. Способ по п. 1, в котором этап цинкования с последующим отжигом выполняют при температуре между примерно 900°F (482°С) и примерно 1200°F (649°С).
5. Способ по п. 1, в котором этап термообработки с предварительным легированием проводят в процессе отжига распущенных рулонов.
6. Способ по п. 1, в котором после термообработки с предварительным легированием содержание Fe в покрытии находится между примерно 15 масс. % и примерно 25 мас.%.
7. Способ по п. 1, в котором термообработка с предварительным легированием включает время выдержки между примерно 1 ч и примерно 10 ч.
8. Способ по п. 7, в котором термообработка с предварительным легированием включает время выдержки между примерно 2 ч и примерно 6 ч.
9. Способ по п. 1, в котором термообработку с предварительным легированием проводят в защитной атмосфере.
10. Способ по п. 9, в котором защитная атмосфера содержит азот.
2
11. Способ по п. 10, в котором защитная атмосфера содержит примерно 100% N.
12. Способ по п. 10, в котором защитная атмосфера дополнительно содержит водород.
2
2
13. Способ по п. 12, в котором защитная атмосфера содержит примерно 95% N и примерно 5% Н.
14. Способ по п. 1, дополнительно включающий горячую штамповку стали после термообработки с предварительным легированием.
15. Способ по п. 14, в котором этап горячей штамповки включает температуру между примерно 1616°F (880°С) и примерно 1742°F (950°С).
16. Способ по п. 14, в котором этап горячей штамповки включает время между примерно 2 мин и примерно 10 мин.
17. Способ по п. 14, в котором после горячей штамповки покрытие содержит одну фазу α-Fe с приблизительно 30% Zn.
18. Сталь, имеющая отожженное цинковое покрытие, в которой после термообработки с предварительным легированием, проведенной при температуре между примерно 850°F (454°С) и примерно 950°F (510°С) в процессе отжига распущенных рулонов, отожженное цинковое покрытие имеет концентрацию Fe между примерно 15 мас.% и примерно 25 мас.%.
19. Сталь по п. 18, в которой термообработка с предварительным легированием включает время выдержки между примерно 1 часом и примерно 10 часами.
20. Сталь по п. 18, в котором термообработку с предварительным легированием проводят в защитной атмосфере.